(57)【要約】【課題】グリーンシートを薄層化した場合であっても、十分なシート密度を維持しつつ、シート強度の低下を抑制することができるグリーンシート用塗料を提供すること。【解決手段】 セラミック粉体と、バインダ樹脂と、溶剤と、分散剤と、を有するグリーンシート用塗料であって、前記分散剤が、沸点１５０℃以下であり、酸性基を有する有機物を含む。【選択図】  なし【特許請求の範囲】
【請求項１】
セラミック粉体と、バインダ樹脂と、溶剤と、分散剤と、を有するグリーンシート用塗料であって、
前記分散剤が、沸点１５０℃以下であり、酸性基を有する有機物を含むことを特徴とするグリーンシート用塗料。
【請求項２】
前記分散剤が、前記セラミック粉体１００重量部に対して、０．０１重量部以上、３重量部以下含有されている請求項１に記載のグリーンシート用塗料。
【請求項３】
前記分散剤が、ギ酸、酢酸、プロピオン酸から選ばれる少なくとも１つである請求項１または２に記載のグリーンシート用塗料。
【請求項４】
前記バインダ樹脂がアクリル系樹脂である請求項１〜３のいずれかに記載のグリーンシート用塗料。
【請求項５】
請求項１〜４のいずれかに記載のグリーンシート用塗料を用いて製造されるグリーンシート。
【請求項６】
請求項１〜４のいずれかに記載のグリーンシート用塗料を準備する工程と、
前記グリーンシート用塗料を用いてグリーンシートを成形する工程と、
前記グリーンシートを乾燥させる工程と、
乾燥後の前記グリーンシートを、焼成後に内部電極層となる内部電極パターンを介して積層し、グリーンチップを得る工程と、
前記グリーンチップを焼成する工程と、を有する積層セラミック電子部品の製造方法。
【発明の詳細な説明】
【技術分野】
【０００１】
本発明は、グリーンシート用塗料、グリーンシートおよび積層セラミック電子部品の製造方法に係り、さらに詳しくは、グリーンシートを薄層化した場合であっても、シート強度の低下を抑制しつつ、電子部品のショート不良を抑制することができるグリーンシート用塗料に関する。
【背景技術】
【０００２】
小型化および高性能化が進む電子機器の内部には、誘電体層を有する積層セラミック電子部品が多く実装されている。この積層セラミック電子部品にも小型化および高性能化が求められ、誘電体層の多層化・薄層化が進んでいる。誘電体層を構成するセラミックグリーンシートは、たとえば、以下のようにして製造される。
【０００３】
通常、まずセラミック粉体、バインダ（アクリル系樹脂、ブチラール系樹脂など）、可塑剤（フタル酸エステル類、グリコール類、アジピン酸、燐酸エステル類）および有機溶剤（トルエン、ＭＥＫ、アセトン、エタノールなど）からなるグリーンシート用塗料を準備する。次に、このグリーンシート用塗料を、ドクターブレード法などを用いてキャリアシート（ＰＥＴ、ＰＰ製の支持体）上に塗布し、加熱乾燥させて製造する。
【０００４】
このセラミックグリーンシートを用いて、積層セラミック電子部品の一例である積層セラミックコンデンサは以下のようにして製造される。まず、セラミックグリーンシート上に、金属粉体とバインダを含む内部電極層用塗料を所定パターンで印刷し、乾燥させて内部電極パターンを形成する。その後、キャリアシートからグリーンシートを剥離し、これを所望の層数まで積層する。ここで、積層前にグリーンシートをキャリアシートから剥離する方法と、積層圧着後にキャリアシートを剥離する方法の２種類の方法が考案されているが大きな違いはない。最後にこの積層体をチップ状に切断してグリーンチップが作製される。これらのグリーンチップを焼成後、外部電極を形成し積層セラミックコンデンサなどの電子部品を製造する。
【０００５】
上記の積層セラミックコンデンサの製造工程では、薄いグリーンシートを取り扱う必要があり、高度なグリーンシート物性の設計が必要となる。このような薄いグリーンシートに求められる特性は様々あるが、たとえば、シート強度、キャリアシートからのシート剥離性、平滑性、シートの通気性、シート積層時の接着性等が挙げられ、これらは、グリーンシート用塗料に含まれるバインダ、有機溶剤、可塑剤等の添加種および添加量等により改善を図っている。
【０００６】
本出願人も、特許文献１において、バインダとしてアクリル系樹脂を用いたグリーンシート用塗料を開示しており、グリーンシートの接着性と強度とを両立している。
【０００７】
しかしながら、近年、積層セラミック電子部品においては、さらなる積層数の増加、層間厚みの薄層化が急激に進んでいる。このような技術動向に対応するために、層間厚みを決定するグリーンシート厚みは、３μｍ以下から２μｍ以下になりつつある。
【０００８】
このようにグリーンシートが薄くなると、セラミック粉体の分散性が問題となる。すなわち、分散性が不十分な場合には、シート密度が低下し、ショート不良の原因になると予想される。これを防ぐために、グリーンシート用塗料に分散剤を添加し、セラミック粉体の分散性を向上させ、シート密度を確保する手法が存在する。
【０００９】
しかしながら、特許文献１に示すグリーンシート用塗料に上記の手法を適用した場合、シート強度の大幅な低下を招き、シート積層時においてキャリアシートからの剥離不良が発生することがあった。
【特許文献１】特許第３７４３５８８号公報
【発明の開示】
【発明が解決しようとする課題】
【００１０】
本発明は、このような実状に鑑みてなされ、その目的は、グリーンシートを薄層化した場合であっても、十分なシート密度を維持しつつ、シート強度の低下を抑制することができるグリーンシート用塗料を提供することである。本発明の別の目的は、前記グリーンシート用塗料を用いて製造されたグリーンシートおよびそのグリーンシートにより形成された誘電体層と、内部電極層と、を有する積層セラミック電子部品の製造方法を提供することである。
【課題を解決するための手段】
【００１１】
上記目的を達成するために、本発明に係るグリーンシート用塗料は、
セラミック粉体と、バインダ樹脂と、溶剤と、分散剤と、を有するグリーンシート用塗料であって、
前記分散剤が、沸点１５０℃以下であり、酸性基を有する有機物を含むことを特徴とする。
【００１２】
本発明に係るグリーンシート用塗料は、上記の分散剤を含有しているため、塗料中のセラミック粉体の分散性が向上し、乾燥後のグリーンシートの密度を十分に確保でき、焼結体のショート不良を低減することができる。しかも、従来の分散剤よりも沸点が低いため、グリーンシート乾燥時に上記の分散剤が蒸発し、乾燥後のグリーンシート中にはほとんど残らない。そのため、残留する分散剤に起因するシート強度の低下を抑制することができ、シート積層時においても、剥離不良が発生しない。
【００１３】
さらには、上記の分散剤は、シート形成時の塗料粘度を適正なものとすることができ、かつ、塗料粘度の経時変化（増粘）を抑制することができる。その結果、塗料としての使用期間を長くすることができるため、コストダウンにもつながる。
【００１４】
好ましくは、前記分散剤が、前記セラミック粉体１００重量部に対して、０．０１重量部以上、３重量部以下含有されている。分散剤の含有量が少なすぎると、上記の効果が少なくなってしまい、シート密度が低下する傾向にある。また、含有量が多すぎると、グリーンシートに残留する分散剤量が増加し、シート強度の低下が大きくなる傾向にある。
【００１５】
好ましくは、前記分散剤が、ギ酸、酢酸、プロピオン酸から選ばれる少なくとも１つである。すなわち、沸点が１５０℃以下であるカルボン酸を用いることで上記の効果を高めることができる。
【００１６】
好ましくは、前記バインダ樹脂がアクリル系樹脂である。
【００１７】
本発明に係るグリーンシートは、上記のいずれかのグリーンシート用塗料を用いて製造される。
【００１８】
本発明に係る積層セラミック電子部品の製造方法は、
上記のいずれかに記載のグリーンシート用塗料を準備する工程と、
前記グリーンシート用塗料を用いてグリーンシートを成形する工程と、
前記グリーンシートを乾燥させる工程と、
乾燥後のグリーンシートを、焼成後に内部電極層となる内部電極パターンを介して積層し、グリーンチップを得る工程と、
前記グリーンチップを焼成する工程と、を有する。
【００１９】
また、本発明において、積層セラミック電子部品としては、特に限定されないが、積層セラミックコンデンサ、圧電素子、チップインダクタ、チップバリスタ、チップサーミスタ、チップ抵抗、その他の表面実装（ＳＭＤ）チップ型電子部品が例示される。
【発明を実施するための最良の形態】
【００２０】
以下、本発明を図面に示す実施形態に基づき説明する。ここにおいて、
図１は、本発明の一実施形態に係る積層セラミックコンデンサの概略断面図、
図２（Ａ）、（Ｂ）および図３（Ａ）、（Ｂ）は、図１に示す積層セラミックコンデンサの製造過程を示す要部断面図である。
【００２１】
まず、本発明に係る電子部品の一実施形態として、積層セラミックコンデンサの全体構成について説明する。
【００２２】
積層セラミックコンデンサ
図１に示すように、本実施形態に係る積層セラミックコンデンサ２は、コンデンサ素体４と、第１端子電極６と、第２端子電極８とを有する。コンデンサ素体４は、誘電体層１０と、内部電極層１２とを有し、誘電体層１０の間に、これらの内部電極層１２が交互に積層してある。交互に積層される一方の内部電極層１２は、コンデンサ素体４の第１端部４ａの外側に形成してある第１端子電極６の内側に対して電気的に接続してある。また、交互に積層される他方の内部電極層１２は、コンデンサ素体４の第２端部４ｂの外側に形成してある第２端子電極８の内側に対して電気的に接続してある。
【００２３】
誘電体層１０の材質は、特に限定されず、たとえばチタン酸カルシウム、チタン酸ストロンチウムおよび／またはチタン酸バリウムなどの誘電体材料で構成される。この誘電体層１０は、好ましくは、還元雰囲気焼成が可能な誘電体材料で構成してある。
【００２４】
各誘電体層１０の厚みは、特に限定されないが、本実施形態では、好ましくは３μｍ以下、より好ましくは２μｍ以下に薄層化されている。
【００２５】
内部電極層１２に含有される導電材は特に限定されないが、誘電体層１０の構成材料が耐還元性を有するため、卑金属を用いることができる。導電材として用いる卑金属としては、Ｎｉ、Ｃｕ、Ｎｉ合金またはＣｕ合金が好ましい。内部電極層１２の主成分をＮｉにした場合には、誘電体が還元されないように、低酸素分圧（還元雰囲気）で焼成するという方法がとられている。一方誘電体は還元されないようにその組成比をストイキオ組成からずらす等の手法がとられている。
【００２６】
内部電極層１２の厚さは用途等に応じて適宜決定すればよいが、通常、０．５〜５μｍ程度である。
【００２７】
端子電極６および８の材質も特に限定されないが、通常、銅や銅合金、ニッケルやニッケル合金などが用いられるが、銀や銀とパラジウムの合金なども使用することができる。端子電極６および８の厚みも特に限定されないが、通常１０〜５０μｍ程度である。
【００２８】
積層セラミックコンデンサ２の形状やサイズは、目的や用途に応じて適宜決定すればよい。積層セラミックコンデンサ２が直方体形状の場合は、通常、縦（０．６〜５．６ｍｍ、好ましくは０．６〜３．２ｍｍ）×横（０．３〜５．０ｍｍ、好ましくは０．３〜１．６ｍｍ）×厚み（０．１〜１．９ｍｍ、好ましくは０．３〜１．６ｍｍ）程度である。
【００２９】
積層セラミックコンデンサの製造方法
次に、積層セラミックコンデンサ２の製造方法の一例を説明する。
【００３０】
グリーンシート用塗料の準備
まず、焼成後に図１に示す誘電体層１０を構成することになるセラミックグリーンシートを製造するために、グリーンシート用塗料を準備する。グリーンシート用塗料は、通常、セラミック粉体と有機ビヒクルとを混練して得られた有機溶剤系ペースト、または水系ペーストで構成される。
【００３１】
セラミック粉体の原料としては、複合酸化物や酸化物となる各種化合物、たとえば炭酸塩、硝酸塩、水酸化物、有機金属化合物などから適宜選択され、混合して用いることができる。セラミック粉体の原料は、通常、平均粒子径が０．１〜３．０μｍ程度の粉末として用いられ、好ましくは、１．０μｍ以下程度の粉末として用いられる。
【００３２】
有機ビヒクルとは、バインダを有機溶剤中に溶解したものである。有機ビヒクルに用いられるバインダとしては、特に限定されないが、本実施形態では、アクリル系樹脂を用いる。アクリル系樹脂は、アクリル酸およびその誘導体を重合したものであり、これらの中から適宜選択することができる。アクリル系樹脂の添加量は、セラミック粉体１００重量部に対して、４重量部以上８重量部以下であることが好ましい。バインダの含有量が少なすぎると、シート強度が低下すると共にスタック性（積層時の接着性）が劣化する傾向にある。また、バインダの含有量が多すぎると、バインダの偏析が発生して分散性が悪くなる傾向にあり、シート表面粗さが劣化する傾向にある。
【００３３】
有機ビヒクルに含まれる溶剤としては特に限定されないが、テルピネオール、アルコール、アセトン、メチルエチルケトン（ＭＥＫ）、トルエン、キシレン、酢酸エチル、ステアリン酸ブチル、ブチルカルビトール、イソボニルアセテートなどの通常の有機溶剤が例示される。
【００３４】
本発明に係るグリーンシート用塗料中には、さらに、分散剤が含まれる。この分散剤は、沸点が１５０℃以下であり、酸性基を有する有機物を含むことを特徴とする。
【００３５】
本実施形態では、上記の分散剤として、沸点が１５０℃以下であり、酸性基としてのカルボキシル基を有するカルボン酸（Ｒ−ＣＯＯＨ）が含有される。具体的には、ギ酸（ＨＣＯＯＨ、沸点：１００℃）、酢酸（ＣＨ３ＣＯＯＨ、沸点：１１８℃）、プロピオン酸（Ｃ２Ｈ５ＣＯＯＨ、沸点：１４１℃）が挙げられ、酢酸が特に好ましい。
【００３６】
このようなカルボン酸を分散剤として含有することで、グリーンシート用塗料の分散性向上に寄与し、かつ、グリーンシート乾燥時には蒸発する。したがって、乾燥後のグリーンシートにおいては、セラミック粉体が十分分散しているため、グリーンシートの密度が高く、しかも、上記の分散剤がほとんど存在しないため、グリーンシートの強度を十分に確保することができる。
【００３７】
従来は比較的に沸点の高い分散剤（たとえば、ポリカルボン酸系界面活性剤など）を使用しており、塗料の分散性は向上するものの、シート乾燥時にはこの分散剤は蒸発しづらいため、乾燥後のグリーンシートにも分散剤が残留してしまう。この残留している分散剤の影響で、グリーンシートの強度が低下し、シート積層時に支持体からの剥離不良が発生し、シート積層が困難となってしまう傾向にある。
【００３８】
分散剤としてのカルボン酸の添加量は、セラミック粉体１００重量部に対して、好ましくは０．０１〜３重量部、より好ましくは０．１〜３重量部、さらに好ましくは０．１〜１重量部である。
【００３９】
分散剤としてのカルボン酸の添加量が少なすぎると、上記の効果が得られにくくなり、シート密度が低下してしまう傾向にある。一方、添加量が多すぎると、シートの乾燥時に蒸発しづらくなるため、シート強度が低下し、シート積層時の剥離不良が多くなる傾向にある。
【００４０】
また、分散剤としてカルボン酸を使用することで、塗料の分散性が向上するので、塗料粘度の経時変化（増粘）を抑制し塗料の安定性が増すため、塗料としての使用期間が長くなる。その結果、コストダウンを実現することができる。
【００４１】
また、グリーンシート用塗料中には、必要に応じて各種可塑剤、誘電体、ガラスフリット、絶縁体などから選択される添加物が含有されても良い。ただし、これらの総含有量は、１０重量部以下とすることが望ましい。
【００４２】
可塑剤としては、フタル酸ジオクチルやフタル酸ベンジルブチルなどのフタル酸エステル、アジピン酸、燐酸エステル、グリコール類などが例示される。可塑剤を配合する場合の塗料中における可塑剤の重量割合は、特に限定されず、バインダ１００重量部に対して、好ましくは４０〜７０重量部である。可塑剤が少なすぎると、グリーンシートが脆くなる傾向にあり、多すぎると、可塑剤が滲み出し、取り扱いが困難である。
【００４３】
グリーンシート用塗料を調整するには、まず、上記のセラミック粉体の原料を構成する主成分粉体と副成分粉体とに、アルコールなどを添加してスラリーとし、ボールミルなどで混合、粉砕、分散させる。このスラリーを乾燥させて、セラミック粉体を得る。
【００４４】
次に、このセラミック粉体に、アセトン、ＭＥＫ、トルエン、バインダ樹脂、可塑剤などを添加し、さらに上記の分散剤を添加してグリーンシート用塗料を得る。
【００４５】
セラミックグリーンシートの形成
次に、得られたグリーンシート用塗料を用いて、ダイコート法、ドクターブレード法などにより、図２（Ａ）に示すように、支持体としてのキャリアシート２０上に、好ましくは０．５〜３０μｍ、より好ましくは０．５〜１０μｍ程度の厚みで、グリーンシート１０ａを形成する。
【００４６】
キャリアシート２０としては、たとえばＰＥＴフィルムなどが用いられ、剥離性を改善するために、シリコーンなどがコーティングしてあるものが好ましい。これらのキャリアシート２０の厚みは、特に限定されないが、好ましくは、５〜１００μｍである。
【００４７】
グリーンシート１０ａは、キャリアシート２０に形成された後に乾燥される。グリーンシート１０ａの乾燥温度は、好ましくは５０〜１００°Ｃであり、乾燥時間は、好ましくは１〜５分である。このとき、グリーンシート用塗料に含まれる分散剤としてのカルボン酸は、沸点が低いため蒸発しやすく、乾燥後のグリーンシートにはほとんど存在しない。
【００４８】
乾燥後のグリーンシート１０ａの厚みは、乾燥前の厚みから５〜２５％収縮する。本実施形態では、乾燥後のグリーンシート１０ａの厚みは、好ましくは６μｍ以下、より好ましくは３μｍ以下、さらに好ましくは２μｍ以下である。このような薄層化されたグリーンシートであっても、シート中には上記のカルボン酸はほとんど存在していないため、シート強度の低下を抑制できる。したがって、シート積層時における、キャリアシートからの剥離性を良好にすることができる。
【００４９】
内部電極パターンの形成
次に、図２（Ｂ）に示すように、グリーンシート１０ａの一方の表面には、焼成後に図１に示す内部電極層１２を構成することとなる内部電極パターン１２ａが形成される。内部電極パターン１２ａの形成方法としては、特に限定されないが、印刷法、転写法、薄膜法などが例示される。本実施形態では、内部電極層用塗料を用いて、スクリーン印刷により、グリーンシート１０ａ上に所定パターンで塗布乾燥され、内部電極パターン１２ａが形成される。
【００５０】
内部電極層用塗料は、各種導電性金属や合金からなる導電体材料、あるいは焼成後に上記した導電体材料となる各種酸化物、有機金属化合物、レジネート等と、有機ビヒクルとを混練して調製する。
【００５１】
本実施形態では、内部電極層用塗料を製造する際に用いる導電体材料としては、ＮｉやＮｉ合金、さらにはこれらの混合物を用いることが好ましい。このような導電体材料は、球状、リン片状等、その形状に特に制限はなく、また、これらの形状のものが混合したものであってもよい。
【００５２】
セラミック積層体、グリーンチップの作製、焼成など
その後、図３（Ａ）に示すように、内部電極パターン１２ａが形成されたグリーンシート１０ａを、内部電極パターン１２ａが形成されていないグリーンシート１０ａの上に積層し、その前または後に、キャリアシート２０を剥離する。図３（Ｂ）に示すように、この作業を繰り返し、内部電極パターン１２ａが形成されたグリーンシート１０ａを所望の積層数まで交互に積層し、セラミック積層体を作製する。
【００５３】
その後、この積層体を最終加圧した後、キャリアシート２０を引き剥がす。最終加圧時の圧力は、好ましくは１０〜２００ＭＰａである。また、加熱温度は、４０〜１００°Ｃが好ましい。この積層体を所定サイズに切断し、グリーンチップを得る。そして、グリーンチップを脱バインダ処理および焼成する。
【００５４】
本発明のように内部電極層１２を形成するための導電体材料に、卑金属としてのＮｉが含有される場合、脱バインダ処理における雰囲気は、ＡｉｒまたはＮ２  雰囲気にすることが好ましい。また、それ以外の脱バインダ条件としては、昇温速度を好ましくは５〜３００°Ｃ／時間、より好ましくは１０〜５０°Ｃ／時間、保持温度を好ましくは２００〜４００°Ｃ、より好ましくは２５０〜３５０°Ｃ、温度保持時間を好ましくは０．５〜２０時間、より好ましくは１〜１０時間とする。
【００５５】
本発明では、グリーンチップを、１０−１０  〜１０−２Ｐａの酸素分圧を持つ雰囲気中で焼成する。酸素分圧は、好ましくは１０−１０〜１０−５Ｐａである。焼成時の酸素分圧が低すぎると、内部電極層１２の導電材が異常焼結を起こし、途切れてしまうことがあり、逆に酸素分圧が高すぎると、内部電極層１２が酸化する傾向がある。
【００５６】
本発明では、グリーンチップの焼成を、１０００〜１４００°Ｃの温度、好ましくは１１５０〜１２５０°Ｃの温度で行う。焼成温度が低すぎると、焼結後の誘電体層１０の緻密化が不十分となり、静電容量が不足する傾向にあり、また、高すぎると、誘電体層１０が過焼成となり、直流電界印加時の容量経時変化が大きくなる傾向にある。
【００５７】
これ以外の焼成条件としては、昇温速度を好ましくは５０〜５００°Ｃ／時間、より好ましくは２００〜３００°Ｃ／時間、温度保持時間を好ましくは０．５〜８時間、より好ましくは１〜３時間、冷却速度を好ましくは５０〜５００°Ｃ／時間、より好ましくは２００〜３００°Ｃ／時間とする。また、焼成雰囲気は還元性雰囲気とすることが好ましく、雰囲気ガスとしてはたとえば、Ｎ２  とＨ２  との混合ガスをウェット（加湿）状態で用いることが好ましい。
【００５８】
本発明では、焼成後のコンデンサチップ体にはアニールを施すことが好ましい。アニールは、誘電体層１０を再酸化するための処理であり、これにより絶縁抵抗（ＩＲ）の加速寿命を著しく長くすることができ、信頼性が向上する。
【００５９】
本発明では、焼成後コンデンサチップ体のアニールを、焼成時の還元雰囲気よりも高い酸素分圧下で行うことが好ましく、具体的には、酸素分圧が好ましくは１０−２〜１００Ｐａ、より好ましくは１０−２〜１０Ｐａの雰囲気で行う。アニール時の酸素分圧が低すぎると、誘電体層１０の再酸化が困難であり、逆に高すぎると、内部電極層１２のＮｉが酸化して絶縁化する傾向にある。
【００６０】
本発明では、アニール時の保持温度または最高温度を、好ましくは１２００°Ｃ以下の温度、より好ましくは９００〜１１５０°Ｃ、さらに好ましくは、１０００〜１１００°Ｃとする。また、本発明では、これらの温度の保持時間を、好ましくは０．５〜４時間とする。アニール時の保持温度または最高温度が、前記範囲未満では誘電体材料の酸化が不十分なために絶縁抵抗寿命が短くなる傾向にあり、前記範囲をこえると内部電極層１２のＮｉが酸化し、容量が低下するだけでなく、誘電体素地と反応してしまい、寿命も短くなる傾向にある。なお、アニールは昇温過程および降温過程だけから構成してもよい。すなわち、温度保持時間を零としてもよい。この場合、保持温度は最高温度と同義である。
【００６１】
これ以外のアニール条件としては、冷却速度を好ましくは５０〜５００°Ｃ／時間、より好ましくは１００〜３００°Ｃ／時間とする。また、アニールの雰囲気ガスとしては、たとえば、加湿したＮ２  ガス等を用いることが好ましい。Ｎ２  ガスを加湿するには、例えばウェッター等を使用すればよい。この場合、水温は０〜７５°Ｃ程度が好ましい。なお、脱バインダ処理、焼成およびアニールは、連続して行っても、独立に行ってもよい。
【００６２】
このようにして得られた焼結体（素子本体４）には、例えばバレル研磨、サンドブラスト等にて端面研磨を施し、端子電極用ペーストを焼きつけて端子電極６，８が形成される。端子電極用ペーストの焼成条件は、例えば、加湿したＮ２  とＨ２  との混合ガス中で６００〜８００°Ｃにて１０分間〜１時間程度とすることが好ましい。そして、必要に応じ、端子電極６，８上にめっき等を行うことによりパッド層を形成する。なお、端子電極用ペーストは、上記した内部電極層用塗料と同様にして調製すればよい。
【００６３】
このようにして製造された本発明の積層セラミックコンデンサは、ハンダ付等によりプリント基板上などに実装され、各種電子機器等に使用される。
【００６４】
なお、本発明は、上述した実施形態に限定されるものではなく、本発明の範囲内で種々に改変することができる。
【００６５】
本発明は、積層セラミックコンデンサに限らず、その他の電子部品に適用することが可能である。
【００６６】
さらに、上述した実施形態では、本発明に係るグリーンシート用塗料を用いて、内層用のグリーンシート１０ａを形成したが、本発明に係るグリーンシート用塗料は、外層用のグリーンシートの製造方法にも用いることができる。
【００６７】
また、内部電極パターン１２ａが形成されていない部分に、本発明に係るグリーンシート用塗料を用いて、余白パターン層を形成しても良い。
【００６８】
また、本発明に係るグリーンシート用塗料を用いて形成されたグリーンシート１０ａと、内部電極パターン１２とが複数積層された積層体ユニットを所定数作製し、さらにこれらの積層体ユニットを積層することで、最終的な積層体を作製しても良い。
【実施例】
【００６９】
以下、本発明をさらに詳細な実施例に基づき説明するが、本発明はこれら実施例に限定されない。
【００７０】
実施例１
内部電極層用塗料の作製
Ｎｉ粒子４４．６重量部と、テルピネオール５２重量部と、エチルセルロース３重量部と、ベンゾトリアゾール０．４重量部とを、３本ロールにより混練し、スラリー化して内部電極層用塗料を得た。
【００７１】
グリーンシート用塗料の作製
セラミック粉体の原料として、まず、主成分としてＢａＴｉＯ３  粉体を準備した。次に、副成分として、このＢａＴｉＯ３  粉体１００モルに対して、（Ｂａ０．６Ｃａ０．４）ＳｉＯ３  ：３モル、Ｙ２  Ｏ３  ：２モル、ＭｇＯ：２モル、ＭｎＯ：０．４モル、およびＶ２  Ｏ５  ：０．１モルになるように各粉体を準備した。なお、ＭｇＯおよびＭｎＯの原料としては炭酸塩を用い、その他の原料としては、酸化物を用いた。
【００７２】
上記のセラミック粉体の原料：１００重量部、分散剤としてアニオン系界面活性剤：１重量部、エタノール：１００重量部をボールミルを使用して湿式混合を行った。湿式混合は、ポリエチレン製樹脂容器を用い、粉砕メディアとしてジルコニアボール（φ２ｍｍ）を投入し、１６時間行った。この混合溶液を１２０℃、１２時間乾燥させることによりセラミック粉体を得た。
【００７３】
次に、得られたセラミック粉体：１００重量部と、溶剤としてメチルエチルケトン：１００重量部と、溶剤としてトルエン：３０重量部と、エチレングリコール（ＥＧ）：２重量部と、炭化水素系溶剤としてミネラルスピリット：１０重量部と、バインダとしてアクリル系樹脂：６重量部と、可塑剤としてブチルベンジルフタレート（添加量はアクリル系樹脂１００重量部に対して５０重量部）と、表１に示す分散剤と、をボールミルにて２０時間混合してグリーンシート用塗料を得た。なお、分散剤としてポリカルボン酸系の界面活性剤を用いたときは、その添加量をセラミック粉体１００重量部に対して、０．５重量部とし、分散剤としてカルボン酸を用いたときは、その添加量をセラミック粉体１００重量部に対して、０．１重量部とした。
【００７４】
塗料の評価
上記のようにして得られたグリーンシート用塗料の粘度および経時変化を評価した。
【００７５】
塗料粘度の測定には、Ｂ型粘度計を用い、ローター回転数を８０回転とした場合における値を塗料粘度とした。なお、塗料粘度は、９０ｃｐｓ以下を良好とした。結果を表１に示す。
【００７６】
経時変化は、塗料作製後１週間後に再度粘度測定を行い、作製直後の粘度に対する粘度の増加率（増粘率）を算出した。増粘率は低いほど好ましく、５％以下を良好とした。結果を表１に示す。
【００７７】
評価用グリーンシートの作製
上記のようにして得られたグリーンシート用塗料をダイコーターによって、ＰＥＴフィルム上に塗布し、乾燥させることで厚さ２μｍおよび１０μｍのグリーンシートを作製した。乾燥条件は、乾燥炉内の温度が９０℃、乾燥時間が１分であった。
【００７８】
グリーンシートの評価
乾燥後のグリーンシートを用いて、密度、強度および剥離性を評価した。
【００７９】
グリーンシートの密度は、シートの質量と厚みの測定値から算出した。シート密度は３．５ｇ／ｃｍ３以上を良好とした。結果を表１に示す。
【００８０】
グリーンシートの強度は、２μｍの厚みのシートでは取り扱いが困難で正確な測定が行えないため、１０μｍの厚みのシートを用いて評価した。評価にはインストロン５５４３引張試験機を用い、ダンベル状に打ち抜いたグリーンシートを２００ｍｍ／ｍｉｎの速度で引っ張り、破断時の強度を測定した。シート強度は、分散剤を添加していない試料番号１のシート強度を基準とし、それに対する低下率（シート強度低下率）として評価した。シート強度低下率は１０％以下を良好とした。結果を表１に示す。
【００８１】
キャリアシートからのグリーンシートの剥離性は、以下のようにして評価した。まず、上記で得られた評価用グリーンシート（厚み２μｍ）上に内部電極層用塗料をスクリーン印刷法によって所定パターンで塗布し、内部電極パターンを有するグリーンシートを得た。乾燥条件は、乾燥炉内の温度が９０℃、乾燥時間が５分であった。そして、この内部電極パターンを有するグリーンシートをＰＥＴフィルムから剥離した。このとき、グリーンシートを破壊することなくＰＥＴフィルムから剥離できたものを「○」、グリーンシートに破壊が生じたものを「×」とした。結果を表１に示す。
【００８２】
積層セラミックチップコンデンサ試料の作製
次いで、上記にて作製したグリーンシート用塗料と、内部電極層用塗料とを用い、以下のようにして、図１に示す積層セラミックチップコンデンサ２を製造した。
【００８３】
まず、グリーンシート用塗料をダイコータにより、２μｍの厚みでＰＥＴフィルム上に塗布し、乾燥することで、セラミックグリーンシートを形成した。乾燥温度は９０℃、乾燥時間は、１分であった。
【００８４】
次に、得られたグリーンシートの上に、内部電極層用塗料をスクリーン印刷法によって所定パターンで塗布し、内部電極パターンを有するセラミックグリーンシートを得た。乾燥温度は９０℃、乾燥時間は５分であった。
【００８５】
次に、内部電極パターンを有するグリーンシートをＰＥＴフィルムから剥離し、内部電極パターンが形成されていないグリーンシート上に、次々と積層した。この積層工程を繰り返し、セラミック積層体を得た。得られたセラミック積層体を温度７０℃、圧力７３．５ＭＰａの条件で加熱・加圧し、さらに、所定サイズに切断して、セラミックグリーンチップを得た。
【００８６】
次に、得られたセラミックグリーンチップに対して、脱バインダ処理、焼成及びアニールを下記の条件にて行い、焼結体を得た。
脱バインダは、昇温速度：１５℃／時間、保持温度：２８０℃、保持時間：８時間、処理雰囲気：空気雰囲気、の条件で行った。
焼成は、昇温速度：２００℃／時間、保持温度：１２００〜１３８０℃、保持時間：２時間、降温速度：３００℃／時間、処理雰囲気：還元雰囲気（酸素分圧：１０−６ＰａにＮ２  とＨ２  との混合ガスを水蒸気に通して調整した）、の条件で行った。
アニールは、保持温度：９００℃、保持時間：９時間、降温速度：３００℃／時間、処理雰囲気：加湿したＮ２ガス雰囲気、の条件で行った。焼成及びアニールにおけるガスの加湿には、ウェッターを用い、水温は３５℃とした。
【００８７】
次に、得られた焼結体の端面をサンドブラストにて研磨した後、Ａｇ、Ａｇ−Ｐｄ等の端子電極を形成し、積層セラミックコンデンサ試料を得た。
【００８８】
コンデンサ試料のサイズは、縦1．６ｍｍ×横０．８ｍｍであり、積層数は４００層とした。
【００８９】
コンデンサ試料の評価
得られたコンデンサ試料の特性評価としてショート不良特性を評価した。
【００９０】
ショート不良率（単位：％）は、積層セラミックコンデンサのサンプル１００個に対して測定した。測定では、絶縁抵抗計（ＨＥＷＬＥＴＴ  ＰＡＣＫＡＲＤ社製Ｅ２３７７Ａマルチメーター）を使用した。測定においては、各サンプルの抵抗値を測定し、抵抗値が１００ｋΩ以下となったサンプルを、ショート不良を起こしたサンプルとした。全測定サンプルに対する、ショート不良を起こしたサンプルの比率を、ショート不良率とした。ショート不良率は、２５％以下を良好とした。結果を表１に示す。
【００９１】
【表１】
2008222472.tif 000002
【００９２】
評価１
表１から分かるように、分散剤として、カルボン酸を用いた場合（試料番号３〜５）には、増粘率が低く、しかも、シート密度が高いため、ショート不良率が低減されていることが確認できる。さらには、シート強度低下率が低いため、シート積層時における剥離不良も発生していない。
【００９３】
これに対し、分散剤を添加しなかった試料番号１は、シート強度は良好であるものの、塗料の増粘率が高く、シート密度が低いため、ショート不良が多く発生していることが確認できる。また、分散剤としてポリカルボン酸系界面活性剤を添加した試料番号２は、増粘率およびシート密度は良好であるが、シート強度低下率が大きくなってしまい、シート積層時における剥離不良が発生していることが確認できる。
【００９４】
実施例２
添加量を表２に示す量とした以外は、試料番号４と同様にして、グリーンシート用塗料、グリーンシートおよびコンデンサを作製し、実施例１と同様の評価を行った。結果を表２に示す。
【００９５】
【表２】
2008222472.tif 000003
【００９６】
評価２
表２から分かるように、分散剤としての酢酸の添加量が、本発明の好ましい範囲よりも小さい場合（試料番号１１）には、塗料粘度が増大し、セラミック粉体の分散が不十分となり、シート不良率が高くなる傾向にある。また、増粘率が高くなるため、塗料の安定性に欠ける傾向にあることが確認できる。
【００９７】
一方、酢酸の添加量が、本発明の好ましい範囲よりも大きい場合（試料番号１５）には、シート強度低下率が大きくなってしまい、シート剥離性も悪化する傾向にあることが確認できる。
【図面の簡単な説明】
【００９８】
【図１】図１は、本発明の一実施形態に係る積層セラミックコンデンサの概略断面図である。
【図２】図２（Ａ）、図２（Ｂ）は、図１に示す積層セラミックコンデンサの製造過程を示す要部断面図である。
【図３】図３（Ａ）、図３（Ｂ）は、図２（Ａ）、図２（Ｂ）の続きの工程を示す要部断面図である。
【符号の説明】
【００９９】
２…  積層セラミックコンデンサ
４…  コンデンサ素体
４ａ…  第１端部
４ｂ…  第２端部
６，８…  端子電極
１０…  誘電体層
１０ａ…  グリーンシート
１２…  内部電極層
１２ａ…  内部電極パターン
２０…  キャリアシート
【図１】
2008222472.tif 000004
【図２】
2008222472.tif 000005
【図３】
2008222472.tif 000006